РАЗДЕЛЕНИЕ ПОЛИМЕРНЫХ СУСПЕНЗИЙ

1. Способ производства эластомеров или эластомерных композиций, включающий:
4
7
полимеризацию одного или нескольких изоолефинов C-C в присутствии разбавителя, содержащего один или несколько фторуглеводородов, в реакторе, работающем в условиях суспензионной полимеризации;
извлечение выходного продукта реактора, содержащего полимерный продукт, непрореагировавший мономер и разбавитель, из реактора;
нагревание суспензии до температуры, превышающей температуру неустойчивости суспензии на значение, находящееся в интервале от 1°С примерно до 50°С;
экструдирование выходного продукта реактора для отделения по меньшей мере части разбавителя и непрореагировавшего мономера от полимерного продукта; и
рециркуляцию отделенных разбавителя и непрореагировавшего мономера в реактор.
2. Способ по п.1, в котором выходной продукт реактора экструдируют с помощью экструдера, присоединенного непосредственно к реактору.
3. Способ по п.1, в котором выходной продукт реактора экструдируют с помощью экструдера, присоединенного непосредственно к отрезку нагреваемого трубопровода, который присоединен непосредственно к реактору.
4. Способ по любому из пп.1-3, в котором разбавитель содержит один или несколько фторуглеводородов в количестве, составляющем по меньшей мере 10 мас.%.
5. Способ по п.1, в котором разбавитель содержит также метилхлорид.
6. Способ производства эластомеров или эластомерных композиций, включающий:
4
7
полимеризацию одного или нескольких изоолефинов C-C в присутствии разбавителя, содержащего один или несколько фторуглеводородов, в реакторе, работающем в условиях суспензионной полимеризации;
извлечение выходного продукта реактора, содержащего полимерный продукт, непрореагировавший мономер и разбавитель, из реактора;
подвод теплоты к выходному продукту реактора таким образом, чтобы поддерживать его температуру выше температуры неустойчивости выходного продукта реактора на значение в интервале от 1°С примерно до 50°;
экструдирование выходного продукта реактора для отделения по меньшей мере части разбавителя и непрореагировавшего мономера от полимерного продукта; и
рециркуляцию отделенных разбавителя и непрореагировавшего мономера в реактор.
7. Способ по п.6, в котором теплоту к выходному продукту реактора подводят во время его экструдирования.
8. Способ по п.6, в котором выходной продукт реактора экструдируют с помощью экструдера, присоединенного непосредственно к реактору.
9. Способ по п.6, в котором выходной продукт реактора экструдируют с помощью экструдера, присоединенного непосредственно к отрезку нагреваемого трубопровода, который присоединен непосредственно к реактору.
10. Способ по п.6, в котором теплоту подводят к одной или нескольким зонам экструдера.
11. Способ по любому из пп.6-10, в котором разбавитель содержит один или несколько фторуглеводородов в количестве, составляющем по меньшей мере 10 мас.%.
12. Способ по п.6, в котором разбавитель содержит также метилхлорид.
13. Способ по п.6, в котором суспензия на выходе из реактора имеет температуру неустойчивости, составляющую по меньшей мере примерно -86°С.
14. Способ по п.6, в котором суспензия на выходе из реактора имеет температуру неустойчивости, составляющую примерно от -45°С примерно до -76°С.
15. Система для производства эластомеров или эластомерных композиций, содержащая:
сосуд с расположенным в нем средством перемешивания;
экструдер, непосредственно присоединенный своим первым концом по меньшей мере к одному выпускному отверстию, расположенному в верхней части сосуда;
первый трубопровод, предназначенный для сбора или перемещения пара и сообщающийся с экструдером; и
второй трубопровод, предназначенный для сбора или перемещения жидкости и сообщающийся своим первым концом с экструдером, а своим вторым концом - с сосудом.
16. Система по п.15, содержащая также средства изоляции сосуда от экструдера.
17. Система по п.15 или 16, содержащая также средства управления подводом тепловой энергии к экструдеру.
18. Эластомерная композиция, полученная осуществлением процесса, включающего:
4
7
полимеризацию одного или нескольких изоолефинов C-C и одного или нескольких сомономеров в присутствии разбавителя, содержащего один или несколько фторуглеводородов, с получением суспензии, содержащей эластомерную композицию, непрореагировавший мономер и разбавитель;
нагревание суспензии до температуры, находящейся в интервале от значения, на 1°С большего, до значения, примерно на 50°С меньшего температуры неустойчивости суспензии, причем суспензия имеет температуру неустойчивости, составляющую по меньшей мере примерно -86°С;
экструдирование суспензии для отделения по меньшей мере части разбавителя от эластомерной композиции; и
4
7
рециркуляцию отделенного разбавителя на полимеризацию одного или нескольких изоолефинов C-C.
19. Композиция по п.18, в которой эластомерная композиция выбрана из группы, состоящей из сополимера изобутилена и алкилстирола, звездообразного бутилкаучука, бутилкаучука и их смесей.
20. Композиция по п.18 или 19, в которой эластомерная композиция содержит звездообразный бутилкаучук.
21. Композиция по п.18, в которой эластомеры или эластомерные композиции содержат по меньшей мере одно из следующего: сополимер изобутилена и алкилстирола, галогенированный сополимер изобутилена и алкилстирола, звездообразный бутилкаучук, галогенированный звездообразный бутилкаучук, бутилкаучук, галогенированный бутилкаучук и их смеси.
22. Композиция по п.18, в которой суспензия имеет температуру неустойчивости, составляющую примерно от -45°С примерно до -76°С.